(57)【要約】  本発明は、プレスカバーであって、少なくとも１つのポリマー層を含み、ポリマー層内には補強構造体が埋め込まれており、補強構造体は、プレスカバーの長手方向で延在する長手方向繊維としての少なくとも１つの補強繊維を含んでおり、少なくとも１つの補強繊維自体は、複数の繊維または繊維束を互いに交絡させることにより製作されている、プレスカバーに関する。さらに本発明は、このようなプレスカバーの使用ならびにプレスロールおよびシュープレスに関する。
2021533278.tif 000002
【特許請求の範囲】
【請求項１】
プレスカバーであって、少なくとも１つのポリマー層（２０．１，２０．２，２０．３）を含み、前記ポリマー層内には補強構造体（２０’’）が埋め込まれており、前記補強構造体（２０’’）は、前記プレスカバー（２０）の長手方向で延在する長手方向繊維（２１．１）としての少なくとも１つの補強繊維（２１）を含んでおり、前記少なくとも１つの補強繊維（２１）自体は、複数の繊維または繊維束（２２）を互いに交絡させることにより製作されている、プレスカバー。
【請求項２】
複数の補強繊維（２１）が長手方向繊維（２１．１）として設けられており、前記複数の補強繊維は、前記プレスカバー（２０）の長手方向で延在していて、前記プレスカバー（２０）の周面にわたって互いに間隔を置いて平行に配置されている、請求項１記載のプレスカバー。
【請求項３】
少なくとも１つの別の補強繊維（２１）が周方向繊維（２１．２）として設けられており、前記周方向繊維は好適には、前記ポリマー層（２０．１，２０．２，２０．３）の内側で、前記プレスカバーの周方向で螺線状に延在している、請求項１または２記載のプレスカバー。
【請求項４】
長手方向繊維（２１．１）として形成された前記補強繊維（２１）と、周方向繊維（２１．２）として形成された前記少なくとも１つの別の補強繊維（２１）とは共に１つの繊維層を形成しており、好適にはこの場合、前記プレスカバーの長手方向軸線（２０’）を基準として見て、前記長手方向繊維（２１．１）が、前記少なくとも１つの周方向繊維（２１．２）の半径方向内側に配置されている、請求項３記載のプレスカバー。
【請求項５】
前記プレスカバー（２０）を半径方向で見て、前記長手方向繊維（２１．１）は、前記少なくとも１つの周方向繊維（２１．２）に対して、交差個所で半径方向の間隔を置いて位置している、請求項４記載のプレスカバー。
【請求項６】
個々の補強繊維（２１）を製作する繊維または繊維束（２２）の数は奇数であって、これにより前記補強繊維（２１）は、リッツ線のような、平坦な編組体を成す、請求項１から５までのいずれか１項記載のプレスカバー。
【請求項７】
前記プレスカバー（２０）の長手方向軸線（２０’）を基準として見て半径方向最も外側の少なくとも１つのポリマー層（２０．１）と、前記プレスカバー（２０）の長手方向軸線（２０’）を基準として見て半径方向内側のポリマー層（２０．２）とを含み、前記半径方向内側のポリマー層（２０．２）は、請求項１から６までのいずれか１項に従って形成されている、請求項１から６までのいずれか１項記載のプレスカバー。
【請求項８】
ちょうど２つのポリマー層（２０．１，２０．２）が設けられており、前記半径方向内側のポリマー層（２０．２）は同時に、前記プレスカバー（２０）の半径方向最も内側のポリマー層でもある、請求項７記載のプレスカバー。
【請求項９】
繊維材料ウェブ（２４）を処理するためのシュープレス（１０）のためのシュープレスロール（１２）のようなプレスロールであって、前記プレスロールは、請求項１から８までのいずれか１項記載の少なくとも１つのプレスカバー（２０）を有していることを特徴とする、プレスロール。
【請求項１０】
繊維材料ウェブ（２４）を、好適にはペーパーウェブ、厚紙ウェブ、薄紙ウェブ、またはパルプウェブを処理するためのシュープレス（１０）であって、ニップ（２２）を共に形成または画定しているプレスロールと対向ロール（１４）とを含み、前記プレスロールは、周方向で取り囲むプレスカバーを含んでいる、シュープレスにおいて、前記プレスカバー（２０）は、請求項１から８までのいずれか１項に従って形成されていることを特徴とする、シュープレス（１０）。
【請求項１１】
繊維材料ウェブ（２４）を、好適にはペーパーウェブ、厚紙ウェブ、薄紙ウェブ、またはパルプウェブを処理するためのシュープレス（１０）のようなプレスのための、請求項１から８までのいずれか１項記載のプレスカバー（２０）の使用。
【発明の詳細な説明】
【技術分野】
【０００１】
本発明は、詳しくは独立請求項に記載の形式の、プレスカバー、特に繊維材料ウェブを処理するための、例えば繊維材料ウェブを平滑化または脱水するための、プレス装置のためのプレスカバーに基づいている。本発明はさらに、詳しくは並列独立請求項に記載の形式の、プレスロール、シュープレス、ならびにシュープレスにおけるプレスカバーの使用に関する。
【０００２】
シュープレスのようなプレス装置は、長い間、現代の抄紙機の構成部分となっている。プレス装置は、実質的には、機械横方向に延在する、定置に配置されたシュー（プレスシューとも呼ばれる）と、この定置のシューを取り囲むプレスカバーとを含む。プレスカバーは変形可能であって、作動中、実質的に管状の形状をとっている。シューは、対向ロールと共にプレスニップ（プレスギャップ）を形成するように成形されている。プレスニップは、シューにおいて、対向ロールの当接面により規定されている。シューは可動に形成されていて、対向ロールに向かって運動することができる。
【０００３】
発明の概要
プレスカバーには、安定性に対する、すなわち表面硬度、耐圧性、耐熱性、および耐加水分解性に関する安定性に対する大きな要件が課せられている。さらに、プレスカバーには、作動中、著しい交互の曲げ荷重がかけられる。シュー縁部に進入する際に、プレスカバーの回転方向で見て、プレスニップの手前で、まずは比較的小さい半径のところで曲げられる。これはすぐに、プレスニップを通過する際に反対の曲げに移行する。他方のシュー縁部から出て行く際に、すなわちプレスカバーの回転方向で見て、プレスニップの後方で、再び反対に曲げられる。進入の際のおよび進出の際のプレスカバーのこのような変形は、交番ニップとも呼ばれる。高い機械的負荷により、特にこの個所で、プレスカバーが破損する傾向が極めて高いことが容易に理解できる。したがって、従来技術により、プレスカバーの安定性を高めるべき多くの手段が公知である。
【０００４】
プレスカバーは、シューの周囲にガイドされ得るためには、十分に柔軟でなければならず、ニップにおいてプレス荷重下で過剰に変形したり圧縮されたりすることがないように、十分に剛性でなければならず、さらにプレスカバーは十分に耐摩耗性でなければならない。したがってプレスカバーは、繊維層または織布の形態の補強繊維を埋め込むことができる、好適にはポリウレタンからなる、単層または多層のポリマー層から成っている。
【０００５】
本発明は、冒頭で述べたこのような形式の、上位概念に記載の対象物に関する。
【０００６】
従来技術により公知のプレスカバーは、所定の作動において、ニップにおける、しばしば局所的でしかない、過負荷の結果、早期に故障する傾向がある。このような過負荷は、いわゆる塊通過の際に、異物がニップを通過するときに生じる。このような過負荷はしばしば、補強繊維、もしくは補強繊維が埋め込まれているポリマー層の裂断につながる。内側からオイル潤滑されているプレスカバーは、不密であり得るので、オイルは、製造すべき繊維材料ウェブに接触する。その結果、プレスカバーを交換しなければならない。これにより、実際には、プレス装置の予期せぬ停止が発生し、ひいては極めてコストの高いダウンタイムにつながる。
【０００７】
したがって、本発明の課題は、従来技術の欠点を回避するプレスカバーを提供することである。特に、所定の作動において、過負荷の結果生じるプレスカバーの単に局所的な損傷も回避されることが望ましい。したがって、プレスカバーは、短時間の過負荷に耐えられるべきであり、ひいてはプレスカバーの耐用期間は延長されるのが望ましく、このようなプレスカバーを備えたプレス装置の停止時間は減じられるべきである。
【０００８】
この課題は、独立請求項に記載の特徴により解決される。本発明の特に好適かつ有利な実施形態は、従属請求項に記載されている。
【０００９】
発明者らは、補強繊維が特別に形成されているならば、プレスカバーは、従来技術により公知のプレスカバーよりも良好に、局所的な過負荷を補償できることを認識した。本発明によれば、補強繊維は、少なくとも長手方向繊維として使用され、個々の繊維または繊維束を互いに交絡させることにより製作される。これは、その繊維または繊維束が撚られたのではない補強繊維が使用されることを意味している。従来技術により公知の補強繊維は全て、撚糸もしくは紡績糸である。つまり、従来技術の補強繊維は、複数の繊維束を撚る（撚り合わせる）ことにより製作されていることを意味する。本発明による補強繊維をポリマー層に埋め込んで使用することにより、補強繊維からのポリマーの材料の剥離も僅かになることが調査によってわかった。換言すると、本発明による補強繊維は、塊通過の際に、補強繊維が埋め込まれたポリマー層から僅かに剥離する傾向が減じられている。これにより、このようなプレスカバーの耐用期間は向上する。同時に、このようなプレスカバーを備えたプレス装置の停止頻度は減じられる。
【００１０】
少なくとも長手方向繊維が本発明による補強繊維として製作される、という定義は、長手方向繊維のみが本発明による補強繊維として形成されているということを、または付加的に長手方向繊維と少なくとも１つの別の周方向繊維とが本発明による補強繊維として製作されているということを意味している。好適には例えば、周方向繊維と長手方向繊維とから成る繊維層が設けられている場合は、これは、少なくとも長手方向繊維が本発明により形成されていることを意味している。換言すると、少なくとも１つの周方向繊維は従来のように撚られていてもよく、すなわち、周方向繊維として形成された補強繊維の繊維束は互いに撚られていてもよく、すなわち、互いに交絡させられていなくてもよい。しかしながら、基本的には、周方向繊維も、長手方向繊維と同様に製作されることが、すなわち周方向繊維の繊維または繊維束が互いに交絡させられていることが考えられる。
【００１１】
プレスカバーとは、本発明の意味では、図示されたように、繊維材料ウェブと共に、シュープレスのプレスニップを通ってガイドされるベルト、チューブ、またはカバーであると理解される。繊維材料ウェブの脱水のために、所定の作動において、プレスカバーの半径方向最も外側の表面（ポリマー層）は、脱水すべき繊維材料ウェブを直接支持しているプレスフェルトに接触することができる。プレス装置の実施形態によっては、例えば、繊維材料ウェブの平滑化のために、プレスカバーは所定の作動において、繊維材料ウェブに直接接触することもできる。この場合、プレスカバーは、その長手方向軸線を中心として周方向で無端の、閉じたカバー（チューブ）として形成されている。プレスカバーは、その軸方向の端部で、幅方向で見て（長手方向軸線に沿って）、開かれている。これにより、シュープレスロールを形成するために、プレスカバーを、その軸方向端部で、２つの側方の緊締ディスクによって保持することができる。側方の両緊締ディスクによるガイドの代わりに、プレスカバーを、開放型シュープレスの場合のように、プレスシューおよび複数のガイドローラを介してガイドすることもできる。プレスカバーが緊締ディスクによってガイドされているのか、またはガイドローラによってガイドされているのかにかかわらず、プレスシュー（もしくはガイドローラ）は、プレスカバーの半径方向最も内側の表面の一部に（一時的に）接触する。このようなプレスカバーの半径方向最も外側の表面には、すなわち例えば、プレスカバーの半径方向最も外側のポリマー層には、溝および／または袋孔が設けられていてもよい。
【００１２】
長手方向とは、プレスカバーの長手方向軸線に対して平行に延在している方向を意味する。長手方向軸線は、同時に、完成したプレスカバーもしくはプレスロールの対称軸線または回転軸線に相当する。プレスカバーの周方向は、プレスカバーの半径方向の境界部の周りで見て、長手方向軸線を取り囲むように延在している。平行という概念は、異なる平面に位置する２つの補強繊維の±５°の互いの角度のずれも含む。
【００１３】
プレスカバーもしくは少なくとも１つのポリマー層は、部分的にまたは完全に、ポリマーから製作されていてもよい。この場合、ポリマーとしては、ポリウレタンのように、注ぐことのできる硬化性の、好適にはエラストマーのポリマーを使用することができる。したがって、ポリマーはキャストエラストマーとして調製されてもよい。
【００１４】
ポリマー層とは、注ぐことのできる硬化性の、好適にはエラストマーのポリマーを含む層または完全にそのようなポリマーから製作されている層を意味する。好適には、ポリマー層は、一次成形によって一体的に製作され、硬化させた層であってもよい。換言すると、ポリマー層は、モノリシックに一次成形されていて、すなわち例えばキャスティングにより製作されている。一体的にという概念は、同じ材料の複数の層から、ポリマーのキャスティングの際に、１つの層が製作された場合も含む。しかしながらこれは、これら複数の層が硬化後に、実質的にはもはや見えなくなり、単一の、好適には均一な層が生じる場合に限ってのことである。同様のことは、完成したプレスカバーにも相応に当てはまる。
【００１５】
複数のポリマー層を設ける場合には、これらの層は、半径方向で見て、少なくとも所定の区分でプレスカバーの幅にわたって、互いに上下に配置されていてもよい。少なくとも所定の区分でプレスカバーの幅にわたってとは、プレスカバーが、プレスカバーの長手方向軸線に沿って例えばその軸方向の端部では単層でしかないが、これに対し、軸方向の端部の間では、２つ以上の層から形成されていることを意味する。しかしながら、複数のポリマー層が、プレスカバーの全幅にわたって延在していてもよい。プレスカバーの長手方向軸線を通る断面におけるプレスカバーの厚さも、したがって個々のポリマー層の厚さも、長手方向軸線に沿って所定の区分で変化してもよい。したがって、例えば、プレスカバーの幅縁部の領域における半径方向最も外側のポリマー層は、プレスカバーの中央におけるよりも薄くてもよい。換言すると、幅縁部の領域で、半径方向最も外側のポリマー層の厚さは、半径方向内側のまたは半径方向最も内側のポリマー層の厚さよりも薄くてもよい。好適には、ちょうど１つの、２つの、または３つのポリマー層が設けられている。これらの層は、そのポリマーに関して同一に形成されていてもよく、またはその硬度またはプレポリマーの化学量論に関しては異なっていてもよい。プレスカバーの長手方向軸線を通る断面における、完成したプレスカバーの総厚さは、半径方向で測定して、５〜１０ｍｍ、好適には５〜７ｍｍ、特に好適には５〜６ｍｍであってもよい。本発明によれば、単一の層を設ける場合には、プレスカバーを唯一度のキャスティングから、すなわちモノリシックに製作することができるので、単一の層が、今述べたような厚さを有している。
【００１６】
本発明の意味では完成したプレスカバーとは、プレスカバーの少なくとも１つのポリマー層が硬化し、場合によっては最終的に加工され、すなわち、冒頭で述べた目的のために、例えばシュープレスで使用する準備ができているものである。同様に、完成したポリマー層は、硬化した層を意味する。
【００１７】
補強繊維とは、本発明の意味では、その長手方向に優勢的な延在および均一性を有する柔軟な繊維の線形構造体であると理解される。補強繊維は、複数の、すなわち少なくとも２つの繊維または少なくとも２つの繊維束から、これらを互いに交絡させることにより製作される。繊維と言うとき、モノフィラメントの形式の単一の無端の繊維を意図する。これに対し、繊維束と言うとき、本発明の意味では、モノフィラメントではなく、それ自体が、撚糸または紡績糸のような個別の糸であって、すなわち無端繊維またはモノフィラメントから成る束である。繊維束自体は完全に、互いに撚られた糸から製作されてもよい。しかしながら、補強繊維が最終的に、複数の繊維束の交絡により得られることが重要である。
【００１８】
補強構造体という概念は、本発明の意味では、ポリマーを含む、またはポリマーから成る少なくとも１つの層の、すなわちポリマー層の補強を意味する。この場合、補強構造体は完全にポリマー層内に埋め込まれていてもよく、したがって補強構造体は、ポリマー層の境界を越えて外へ出ない。換言すると、ポリマー層は、補強構造体を取り囲む基材としての役割を担い、付着力または凝集力により補強構造体をこの基材に結合させる。このような補強構造体は、繊維の線形構造体、例えば、紡績糸または撚糸を含むことができ、かつ／または繊維の面状構造体、例えば、織布、ニット、編物、編組体、または繊維層を含むことができ、相応の出発材料から、例えば巻き付けにより製作可能であってもよい。換言すると、個々の本発明による補強繊維は、それ自体で見て、繊維の線形構造である。複数のこのような補強繊維は、例えば長手方向繊維および／または周方向繊維として、共に１つの繊維の面状構造体を形成するように形成されていてもよい。少なくとも１つのポリマー層内に埋め込まれる少なくとも１つの補強繊維は、したがってプレスカバーのもしくはプレスカバーのポリマー層の補強構造体を成す。出発材料とは、本発明による完成したプレスカバーの補強構造体を製作する材料または半製品であると理解される。
【００１９】
撚るとは、個々の繊維束を互いに撚り合わせる工程であると理解される。撚るとは、ロープの製作の際の、いわゆる撚り合わせに相当する。
【００２０】
編組または交絡という概念は、複数の繊維または繊維束が規則的に互いに絡み合うことを意味する。織りとの違いは、編組の場合、繊維または繊維束が、製品の主方向に対して直角に供給されるものではないという点にある。
【００２１】
原則的には、例えばクライミングロープのような動的なロープの場合のように、各補強繊維の個々の繊維または繊維束が、芯材の周りで互いに交絡させられる可能性も考えられる。芯材は、繊維または繊維束とは異なる材料から製作されていてもよい。芯材は、クライミングロープと同様に、過負荷の際にエネルギを芯材に中間蓄積するために、より高い延性を有することができ、これにより、局所的な過負荷の際には補強繊維全体が長くなるが、このために細くなる。
【００２２】
補強繊維もしくは補強構造体は、ポリマーから製作されてもよい、またはポリマーを含んでいてもよい。ポリマーとしては、ポリエステル、ポリエチレンナフタレート、またはアラミドのようなポリアミドが提供される。
【００２３】
本発明の意味では、プレス装置とは、例えば、繊維材料ウェブを脱水するための、または平滑化のような処理をするためのシュープレスを意味する。シュープレスは、共にプレスニップを形成または画定する、シュープレスロールと対向ロールとを含む。シュープレスロールはさらに、周囲を取り囲むプレスカバーと、定置のプレスエレメント、いわゆるプレスシューとを含む。プレスシューは、同じく定置の支持性のヨーク上に支持され、例えば液圧式のプレスエレメントを介して、周囲を取り囲むプレスカバーに押し付けられる。プレスカバーは、定置のプレスシューおよびヨークに対して相対的に回転し、これによりプレスニップで対向ロールへと押し付けられる。プレスシューとヨークとは、プレスカバーの半径方向内側に配置されている。定置という概念は、プレスエレメントが、シュープレスロールまたは対向ロールに対して相対的に回転はしないが、並進的に、対向ロールに向かって、または対向ロールから離れるように、好適には対向ロールの半径方向で、ひいては対向ロールに対して相対的に動くことができるものと理解される。繊維材料ウェブおよびプレスカバーに加えて付加的に、周方向でエンドレスに回転する１つ以上のプレスフェルトおよび／またはエンドレスに回転する別のプレスベルトが、シュープレスのプレスニップを通ってガイドされてもよい。このようなシュープレスは、勿論、２つ以上のプレスニップを有していてもよい。
【００２４】
繊維材料ウェブとは、本発明の意味では、木質繊維、プラスチック繊維、ガラス繊維、炭素繊維のような繊維、追加材料、添加剤等から成る繊維層もしくは交絡層であると理解されたい。したがって、繊維材料ウェブは、例えばペーパーウェブ、厚紙ウェブ、または薄紙ウェブとして形成されていてもよい。繊維材料ウェブは実際には、木質繊維を含んでいてもよく、この場合、少量の他の繊維または追加材料および添加剤も含まれていてもよい。これについては、使用例に応じて当業者に任される。
【００２５】
相応の（単一の）補強繊維を製作するために、奇数の繊維または繊維束が互いに交絡させられるならば、本発明の利点は特に十分に満たされる。この場合、はんだ除去用リッツ線のようなリッツ線の形式の平坦な編組体が、すなわち平坦な帯材が生じる。平坦なとは、この場合、長手方向延在を通る横断面で、最も大きな幅方向（例えば、幅の対角線）が常に、最も大きな高さの延在（高さ対角線）の数倍であることを意味する。しかしながら、偶数のこのような繊維束が互いに交絡させられて補強繊維を成すことも考えられ、この場合は丸い編組体が得られる。基本的には、平坦な編組体および丸い編組体の両者ともが、従来技術により製作された（完全に）撚られただけの補強繊維よりも良好な特性をもたらすことが調査によりわかった。
【００２６】
好適には、長手方向繊維としての複数の補強繊維と、これらの長手方向繊維を周方向で取り囲む周方向繊維としての少なくとも１つの補強繊維とが、繊維層として、ポリマー層内に埋め込まれれば、本発明による利点は特に良好に満たされる。何故ならば、１つの繊維層によって、特に良好に局所的な過負荷を吸収することができるからである。
【００２７】
本発明による利点は、プレスカバーが、好適には半径方向で互いに重ねられて配置された複数のポリマー層から構成されているならば特に良好に達成される。２つのポリマー層が設けられている場合には、半径方向内側のポリマー層が、本発明による補強構造体を有している。これは、補強構造体が、半径方向最も内側のポリマー層にのみ配置されているという意味である。３つ以上のポリマー層が設けられている場合には、補強構造体は好適には下から２番目のポリマー層内に配置されていて、すなわち、半径方向最も内側のポリマー層の半径方向上側に位置するポリマー層に配置されている。
【００２８】
本発明は、繊維材料ウェブを脱水するためのシュープレスのための、シュープレスロールのようなプレスロールであって、少なくとも１つの本発明によるプレスカバーを有しているプレスロールにも関する。
【００２９】
本発明はさらに、繊維材料ウェブを、好適にはペーパーウェブ、厚紙ウェブ、薄紙ウェブ、またはパルプウェブを脱水するためのシュープレスであって、ニップを共に形成または画定しているプレスロールと対向ロールとを含み、プレスロールは、周方向で取り囲むプレスカバーを含んでいて、このプレスカバーが、本発明により形成されている、シュープレスに関する。
【００３０】
最後に本発明は、繊維材料ウェブを、好適にはペーパーウェブ、厚紙ウェブ、薄紙ウェブ、またはパルプウェブを脱水するためのシュープレスのようなプレスのための、本発明によるプレスカバーの使用に関する。
【００３１】
本発明を以下に、図面を参照しながら、普遍性を限定することなく詳しく説明する。
【図面の簡単な説明】
【００３２】
【図１】本発明の実施例によるプレスカバーを備えたシュープレスを部分的に断面して示す概略的な側面図である。
【図２ａ】プレスカバーの長手方向軸線を通る断面図で見た、プレスカバーの実施形態を示す図である。
【図２ｂ】プレスカバーの長手方向軸線を通る断面図で見た、プレスカバーの実施形態を示す図である。
【図３】プレスカバーを製作するための装置を極めて概略的に示す側面図である。
【図４ａ】本発明による補強繊維の端部を示す、正確な縮尺ではない極めて単純化された図である。
【図４ｂ】本発明による補強繊維の端部を示す、正確な縮尺ではない極めて単純化された図である。
【発明を実施するための形態】
【００３３】
図１には、シュープレス１０が、部分的に断面された概略的な側面図で示されており、シュープレスは、この場合、シュープレスロール１２のような本発明によるプレスロールと、対向ロール１４とを含む。シュープレスロール１２と対向ロール１４とは、それらの長手方向軸線に関して互いに平行に配置されている。シュープレスロールと対向ロールとは共にニップ２２を形成または画定している。
【００３４】
この実施形態では、対向ロール１４は、長手方向軸線を中心として回転する円筒状に形成されたロールから成っており、シュープレスロール１２は、シュー１６と、このシューを支持する定置のヨーク１８と、プレスカバー２０とから構成されている。シュー１６とヨーク１８とは、対向ロール１４もしくはプレスカバー２０に関して固定されて配置されている。つまり、シューとヨークとは回転しないという意味である。この場合、シュー１６は、ヨーク１８によって支持されて、液圧プレスエレメント（図示せず）を介して、このシューに対して相対的に回転するプレスカバー２０の半径方向最も内側の表面に押し付けられる。シュー１６とヨーク１８とを周方向で取り囲むプレスカバー２０は、この場合、対向ロール１４とは逆の回転方向で、その長手方向軸線を中心として回転する。シュー１６が、対向ロール１４に面した側で凹状に形成されていることにより、比較的長いニップ２２が生じる。
【００３５】
シュープレス１０は特に、繊維材料ウェブ２４からの脱水に適している。シュープレスの作動時には、１つまたは２つのプレスフェルト２６，２６’を伴う繊維材料ウェブ２４が、プレスギャップ２２を通るようにガイドされる。この場合、その間に繊維材料ウェブ２４をサンドイッチ状に保持しているちょうど２つのプレスフェルト２６，２６’が用いられる。ニップ２２を通る際に、ニップ２２では、繊維材料ウェブ２４にプレスフェルト２６，２６’を介して間接的に圧力が加えられる。これは、一方では対向ロール１４の半径方向最も外側の表面が、そしてプレスカバー２０の半径方向最も外側の表面が、直接に相応のプレスフェルト２６，２６’に接触することにより行われる。繊維材料ウェブ２４から流出する液体は、プレスフェルト２６，２６’によって、かつプレスカバー表面に場合によっては設けられる凹部（図示せず）によって、一時的に受容される。プレスカバー２０の凹部に受容された液体は、ニップ２２から出た後、プレスカバー２０が再度プレスギャップ２２内に進入する前に放出される。さらに、プレスフェルト２６，２６’によって吸収された水は、プレスギャップ２２から出た後に、サクションエレメントによって除去することができる。
【００３６】
本発明の図示されていない別の実施形態では、プレスフェルト２６，２６’を省くことができる。このような場合には、繊維材料ウェブ２４は、一方ではプレスカバー２０に、他方では対向ロール１４に直接接触しており、これらは共に１つのプレスニップを形成している。この場合、対向ロールは、加熱式の乾式シリンダとして形成されていてもよい。
【００３７】
図１に示したプレスカバーは、本発明によれば、以下の図面に示すように形成することができる。
【００３８】
図２ａおよび図２ｂには、本発明の異なる実施形態により製作されたプレスカバー２０の長手方向軸線２０’を通る、正確な縮尺ではない部分的な断面図が示されている。プレスカバー２０の相応のポリマー層の半径方向最も内側の表面までの長手方向軸線２０’の間隔も正確な縮尺で示されてはいない。
【００３９】
図２ａは、唯１つのポリマー層２０．１を備えたプレスカバー２０を示している。このポリマー層内には、補強構造体２０’’が埋め込まれている。この場合、ポリマー層２０．１はポリウレタンから製作されている。ポリウレタンは、プレポリマーと架橋剤とから得られる。
【００４０】
図２ｂによれば、実線によりちょうど２つのポリマー層が、すなわち第１のポリマー層２０．１と第２のポリマー層２０．２とが示されている。この場合、第１のポリマー層２０．１は同時に、プレスカバー２０の半径方向最も外側のポリマー層でもある。配置は、図２ａの図示における場合も同様に、プレスカバー２０の長手方向軸線２０’から、プレスカバーの半径方向で見た場合を基準としている。これに対し、第２のポリマー層２０．２は同時に、プレスカバー２０の半径方向最も内側のポリマー層でもある。両ポリマー層２０．１，２０．２は、半径方向で見て互いに直接隣接していて、すなわちこれら両層の間には中間層は存在していない。破線では、さらなる第３のポリマー層２０．３が示されている。第３のポリマー層は、第２のポリマー層２０．２の半径方向内側に配置されている。この場合、第２のポリマー層２０．２内にのみ、（唯１つの）補強構造体２０’’が設けられている。勿論、これは異なる構成であってもよく、代替的にまたは付加的に、このような補強構造体２０’’が、第１のポリマー層２０．１および／または第３のポリマー層２０．３内に配置されていてもよい。この場合も、第１のポリマー層２０．１および第２のポリマー層２０．２はそれぞれ１種のポリウレタンから製作されている、またはそれぞれ１種のポリウレタンを含む。この言及は、図２ａについても同様に当てはまる。
【００４１】
補強構造体２０’’は、図２の両実施形態ではそれぞれ完全に、相応のポリマー層２０．１もしくは２０．２内に埋め込まれている。これは、補強構造体２０’’が、ポリマー層２０．１，２０．２の境界部を越えて延在していないという意味である。基本的には、補強構造体２０’’が、直接互いに隣接する２つのポリマー層２０．１，２０．２，２０．３の境界部を越えることも考えられる。換言すると、補強構造体２０’’は、隣接する２つのポリマー層２０．１，２０．２，２０．３内に同時に埋め込まれていてもよい。
【００４２】
この場合、補強構造体２０’’は、長手方向繊維２１．１として形成された複数の補強繊維２１から成っていてもよい。これらの繊維は、プレスカバー２０の長手方向軸線２０’に対して平行に延在していて、プレスカバーの周囲にわたって、互いに間隔を置いて分配されて配置されている。この配置は図３から最もよくわかる。
【００４３】
付加的に、相応のポリマー層２０．１，２０．２の周囲にわたってそれぞれ螺旋状に延在する、周方向繊維２１．２として形成された１つ以上の補強繊維２１が設けられていてもよい（再び、図２参照）。周方向繊維は、図２ａおよび図２ｂに破線で示された円によって略示されている。図２に示した図では、複数の長手方向繊維２１．１と少なくとも１つの周方向繊維２１．２とが共に１つの繊維層を形成する。この場合、周方向繊維２１．２は、長手方向繊維２１．１を取り囲むように、すなわち長手方向繊維２１．１よりもさらに半径方向外側に配置されるように、配置されている。長手方向繊維２１．１と少なくとも１つの周方向繊維２１．２とは、少なくとも１つの周方向繊維２１．２の螺線状の巻き付きにより、半径方向で見て互いに交差している。しかしながら、半径方向で見て（すなわち図２ａおよび図２ｂの断面図で見て）、長手方向繊維と周方向繊維とはこの交点で互いに接触しておらず、互いに間隔を置いて配置されている。この構成は、プレスカバー２０に半径方向外側から作用する局所的な過負荷の改善された力の分布が、半径方向内側に向かう方向で、少なくとも１つの周方向繊維２１．２を介して、長手方向繊維２１．１へと伝達されるという利点を有している。
【００４４】
図２に示されているように、プレスカバー２０もしくは相応のポリマー層２０．１の半径方向最も外側の表面は、溝または袋孔を有していてもよい。
【００４５】
図４ａおよび図４ｂには、長手方向繊維２１．１および／または周方向繊維２１．２として形成されていてもよい本発明による補強繊維２１の端部の、正確な縮尺ではない極めて単純化された図が示されている。この図面は、このような補強繊維２１がどのように製作されているかを見易くするために示されており、すなわち個々の繊維または繊維束２２の互いの間隔が誇張されて大きく示されている。
【００４６】
図４ａおよび図４ｂでは、両補強繊維２１は、複数の繊維または繊維束２２を編組することによって製作されている。図４ａではこの場合、奇数（この場合、３つ）の繊維または繊維束２２が設けられているので、平坦な編組体である補強繊維２１が生じる。これに対し図４ｂでは、偶数（この場合、４つ）の繊維または繊維束２２が設けられているので、丸い編組体が補強繊維２１として生じる。両場合で、各補強繊維２１の繊維または繊維束２２は、縄編みの形式で互いに絡み合っている。
【００４７】
図４ａおよび図４ｂに示された補強繊維２１は、上述の図面で説明したように、プレスカバー２０の補強構造体２０’’において長手方向繊維２１．１または周方向繊維２１．２として使用することができる。
【００４８】
図３は、本発明によるプレスカバー２０を製作するための装置を著しく概略的な側面図で示している。この装置はこの場合、ちょうど１つの円筒状の巻き付けマンドレル４を有している。周囲には、長手方向繊維２１．１として形成された複数の補強繊維２１が互いに間隔を置いて設けられている。上述した図で説明したようなポリマー層２０．１，２０．２，２０．３を設けるために、巻き付けマンドレル４の半径方向最も外側の周面上に、ポリマーが塗工される。付加的に、例えば周方向繊維２１．２が螺線状に、ポリマー層２０．１，２０．２，２０．３のポリマー内に導入される。周方向繊維２１．２は、ポリマー内に埋め込まれた後、長手方向繊維２１．１と共に、本発明により製作されるプレスカバー２０の補強構造体２０’’を形成する。
【００４９】
巻き付けマンドレル４は、製作すべきプレスカバーの長手方向軸線に相当する長手方向軸線２０’を中心として回転可能に支持されている。この場合、長手方向軸線２０’は、図平面に対して垂直に延在している。注ぐことのできる硬化性のエラストマーのポリマー、例えばポリウレタンのようなキャスト材料が、管路５を介してキャスティングノズル６を通して上方から、巻き付けマンドレル４の半径方向最も外側の周面上へと、もしくは長手方向繊維２１．１上へと与えられる。このようなキャスト材料は、注ぐ際に、巻き付けマンドレル４から下方に流れ落ちることのないように、例えばその滴下時間および粘性を選択することができる。その間、巻き付けマンドレル４は、長手方向軸線を中心として矢印方向で回転している。この回転と同時に、キャスティングノズル６は、図３にはさらには示されていない適切なガイドを介して、巻き付けマンドレル４に沿って相対的に、長手方向軸線２０’に対して平行に長手方向軸線に沿ってガイドされる。キャスト材料を表面に注ぐと同時に、少なくとも１つの周方向繊維２１．２が繰り出され、回転している巻き付けマンドレル４上に螺線状に巻き付けられて螺旋を形成する。この場合、キャスト材料は長手方向繊維２１．１を通過して、巻き付けマンドレル４へと到ることができる。ポリマーは、この例では、硬化のステップ後に、半径方向最も内側の、かつ好適にはエラストマーのポリマー層を形成し、この層は例えば、図２ａのプレスカバーのポリマー層２０．１に相当し、これについては図３では一部のみが示されている。
【００５０】
キャスティングノズル６から流出するキャスト材料は、プレポリマーと架橋剤とから成る混合物である。プレポリマーは、プレポリマーが貯蔵または攪拌されるプレポリマー容器（図示せず）から提供される。プレポリマーは、本発明によるイソシアネートおよびポリオールを含んでいてもよい。プレポリマー容器内には、プレポリマーが、例えば、今述べた材料から成るプレポリマーとして、存在していてもよい。架橋剤は、架橋剤容器内に準備されていてもよい。プレポリマー容器および架橋剤容器は、プレスカバー２０を製作するための装置に配属されている。これらの容器は、同じく図示されていない管路を介して流れを案内するように、流れ方向でキャスティングノズル６の上流側に接続された混合室（図示せず）に、接続されている。プレポリマー・架橋剤混合物は、すなわち、上流で、キャスティングノズル６の外側で製作され、すなわち混合室内で混合される。混合物の製作とは独立して、次いで混合物は、巻き付けマンドレル４の表面に、プレスカバー２０の少なくとも１つのポリマー層の形成のために塗工される。
【００５１】
すなわち、回転注型としても公知のこのような連続的な注ぎ工程により、巻き付けマンドレル４の幅にわたって、徐々に、長手方向軸線２０’を中心として閉じられた円筒状の無端のプレスカバー２０が製作され、このプレスカバーの内周面は実質的に巻き付けマンドレル４の外周面に相当する。
【００５２】
基本的には、図３に示された１つの巻き付けマンドレル４よりも多数の巻き付けマンドレル上に、補強繊維２１を巻き付けることも考えられる。例えば、長手方向軸線に関して平行に、互いに間隔を置いて配置することができる２つの巻き付けマンドレルを設けることができる。代替的に、巻き付けマンドレル４の半径方向内側の周面上にもポリマーを、例えば遠心分離の形式で塗工することも考えられる。上述した実施形態にかかわらず、製作されたプレスカバー２０は、最終的に、少なくとも１つの巻き付けマンドレル４から取り外される。
【００５３】
図３に示したように、本発明によるプレスカバー２０は形成される。
【００５４】
図示されてはいないが、少なくとも１つのポリマー層２０．１，２０．２の補強構造体２０’’は、半径方向で上下に重ねられた、プレスカバー２０のそれぞれ長手方向軸線の方向および周方向で延在する、長手方向繊維２１．１および周方向繊維２１．２から成る複数の繊維層から構成されてもよい。
【図１】
2021533278.tif 000003
【図２ａ−２ｂ】
2021533278.tif 000004
【図３】
2021533278.tif 000005
【図４ａ−４ｂ】
2021533278.tif 000006
【国際調査報告】
2021533278.tif 000007
2021533278.tif 000008
2021533278.tif 000009
2021533278.tif 000010